(57)【要約】【課題】  本発明の目的は、透明性、耐湿性、耐候性、耐衝撃性など合わせガラスに必要な基本特性を損なうことなく、常温で保管が可能であり、製造工程では調湿およびオートクレーブを必要とせずに、比較的低温で合成樹脂板とガラス板の両方に合わせ加工が可能な合わせガラス用中間膜およびそれを用いた合わせガラスを提供することにある。【解決手段】  エチレン−酢酸ビニル共重合体ケン化物５〜６０重量％、ダイマー酸ポリアミド５〜３０重量％およびエチレンと極性基含有ビニル化合物との共重合体１０〜９０重量％からなる樹脂組成物をガラス用中間膜に用いた合わせガラスにより目的が達成される。【選択図】      なし【特許請求の範囲】
【請求項１】
エチレン−酢酸ビニル共重合体ケン化物５〜６０重量％、ダイマー酸ポリアミド５〜３０重量％およびエチレンと極性基含有ビニル化合物との共重合体１０〜９０重量％からなる樹脂組成物を用いることを特徴とする、合わせガラス用中間膜。
【請求項２】
エチレン−酢酸ビニル共重合体ケン化物５〜６０重量％、ダイマー酸ポリアミド５〜３０重量％、エチレンと極性基含有ビニル化合物との共重合体１０〜８９重量％およびロジン系樹脂または炭化水素系樹脂から選ばれる少なくとも１種の樹脂１〜２０重量％からなる樹脂組成物を用いることを特徴とする、合わせガラス用中間膜。
【請求項３】
請求項１または２記載の合わせガラス用中間膜を用いてガラス板同士又はガラス板と合成樹脂板を少なくとも２枚接合してなる合わせガラス。
【発明の詳細な説明】
【技術分野】
【０００１】
この発明は、エチレンと極性基含有ビニル化合物との共重合体を主成分とする中間膜およびこの中間膜を用いた合わせガラスに関する。この発明は、また、車両サイド窓用の合わせガラスに関する。
【背景技術】
【０００２】
従来より、合わせガラスは、自動車用安全ガラス板、公共施設や運動施設などのグレージング材料、間仕切り、防犯用ドアなどに広く用いられており、その構造は、複数枚のガラス板（ガラス板同士又はガラス板と合成樹脂板を少なくとも２枚接合することもある）を中間膜を介して合わせ加工したものである。
【０００３】
合わせガラスの中間膜としては、可塑剤により可塑化されたポリビニルブチラール樹脂によるものが、ガラス板との優れた接着性、強靭な引っ張り特性、高度の透明性を兼ね備えているため、最も一般的に用いられている。しかしながら、上記ポリビニルブチラール樹脂よりなる中間膜で実際に合わせガラスを製造する場合は、ガラス板との合わせ加工の前に中間膜の調湿加工を必要とし、しかも合わせ加工はオートクレーブによる高温高圧下で行う必要があるため、合わせ加工の作業を煩雑なものにしている。
【０００４】
また、合成樹脂透明板を合わせ加工する場合には、可塑剤が中間膜と合成樹脂板との界面にブリードアウトし、接着性を低下させると共に、合成樹脂板を浸食し、白化させるという欠点があった。
【０００５】
上記の欠点の解決策として、（イ）エチレン−酢酸ビニル共重合体に有機過酸化物とシランカップリング剤を配合してなる樹脂組成物から成形した熱架橋性の中間膜が開示されている。（特許文献１）さらに、（ロ）エチレン−酢酸ビニル共重合体またはエチレン−アルキル（メタ）アクリレート共重合体に縮合反応生成物のような透明性改良化剤などを添加してなる樹脂組成物から成形した合わせガラス用中間膜が開示されている。（特許文献２）また、（ハ）エチレン−酢酸ビニル共重合体またはエチレン−アルキル(メタ)アクリレート共重合体に透明性改良剤、有機官能基と加水分解性基を有するシランカップリング剤、ロジン系樹脂または炭化水素系樹脂などを添加してなる樹脂組成物より形成されていることを特徴とする、合わせガラス用中間膜が開示されている。（特許文献３）
【０００６】
エチレン−酢酸ビニル共重合体と有機過酸化物などからなる中間膜（イ）は、熱変成時に結晶性が低下するため透明性が向上し、且つ常温保管が可能で合わせ加工前の調湿が不要であり、さらにオートクレーブなしに合わせ加工ができるという利点がある。しかしながら、有機過酸化物の分解により生じたラジカルを熱硬化反応に利用するので、１４０〜１５０℃の合わせ加工温度を必要とし、着色した装飾合わせガラスを製造する場合には耐熱色素が必要となり、加工作業性の悪化、コストアップを招くという欠点があった。また、この中間膜を合成樹脂板と合わせ加工する場合には、高温で合成樹脂板が熱変形を起こすという問題点もあった。
【０００７】
さらに、エチレン−酢酸ビニル共重合体またはエチレン−アルキル（メタ）アクリレート共重合体と透明性改良化剤などからなる中間膜（ロ）では、透明性、耐湿性、耐衝撃性、合成樹脂板との接着性などの合わせガラスに必要な基本特性を損なうこと無く、膜の自着が無く、調湿を必要とせず、オートクレーブなしに低い加工温度、加工圧力で合わせ加工が可能であるが、下記のように耐久性に問題があった。
【０００８】
ガラス板を金属製の窓サッシに組み込む際、軟質プラスチック製のビード（グレージングチャンネルと呼ばれる）などが緩衝材として使用される。合わせガラスをこの方法によって施工すると、ビード中の可塑剤が合わせガラス端部より中間膜中に移行、拡散し、中間膜／ガラス板界面に剥離が発生するという問題があった。
【０００９】
この剥離を生じないような耐久性を耐可塑剤性（または、耐グレージングチャンネル性）と呼んでいる。上記の（イ）、（ロ）の中間膜はいずれもこの耐可塑剤性の点で問題があった。
また、エチレン−酢酸ビニル共重合体またはエチレン−アルキル(メタ)アクリレート共重合体に透明性改良剤、有機官能基と加水分解性基を有するシランカップリング剤、ロジン系樹脂または炭化水素系樹脂などからなる中間膜（ハ）では、上記の問題は解決されたものの耐湿性評価に必要とされる煮沸試験において周辺が白濁するという問題があった。
【００１０】
自動車などの車両のフロント窓には、上述の如く、主に可塑化ポリビニルブチラール中間膜が使用されている。一方、自動車などの車両のサイド窓ガラスは、フロント窓ガラスほどには安全性が要求されないこともあって、可塑化ポリビニルブチラール中間膜を用いた合わせガラスよりも安価な強化ガラスが広く使用されている。
【００１１】
しかし、最近は、安全意識の高まりや車内の物品の盗難防止などの観点から、自動車などの車両のサイド窓ガラスにも、割れにくく割れた場合でもガラス破片が飛散しない合わせガラスが要望されるようになった。
【００１２】
自動車のサイド窓ガラスに、可塑化ポリビニルブチラール中間膜を用いた合わせガラスを使用することは知られている。（特許文献４）
【００１３】
一般に、自動車のサイド窓には縁無しのガラス板が昇降可能に取付けられている。このような縁無しのガラス板として、可塑化ポリビニルブチラール中間膜を用いた合わせガラスを使用すると、合わせガラスの端縁では中間膜が露出した状態となる。
【００１４】
そのため、長期使用に伴って、合わせガラスの端縁部が、露出した中間膜端縁から吸湿して白化したり、その界面が剥離したりして外観不良が生じ、安全上でも支障が生じるという問題がある。また、たとえ端縁が処理されていたとしても、長期使用により処理部が疲労を来たすこともあり、完全に吸湿を防ぐことは困難であった。
【００１５】
【特許文献１】特公平２−５３３８１号公報
【００１６】
【特許文献２】特開平７−２５５１号公報
【００１７】
【特許文献３】特開平９−１８８５４８号公報
【００１８】
【特許文献４】実開昭５７−１１６５１０号公報
【発明の開示】
【発明が解決しようとする課題】
【００１９】
本願発明の第１の目的は、透明性、耐湿性、耐候性、耐衝撃性など合わせガラスに必要な基本特性を損なうことなく、常温で保管が可能であり、製造工程では調湿およびオートクレーブを必要とせずに、比較的低温で合成樹脂板（ポリカーボネートやポリエチレンテレフタレート）とガラス板の両方に合わせ加工が可能な合わせガラス用中間膜およびそれを用いた合わせガラスを提供することにある。
【００２０】
本願発明の第２の目的は、長期間使用しても合わせガラスの端縁からの吸湿が小さく、煮沸試験による端縁部の中間膜の白化や界面剥離などの外観不良が生ぜず、安全性に優れた車両サイド窓用合わせガラスを提供することにある。
【課題を解決するための手段】
【００２１】
本発明者らは、前述した問題点を解決するために鋭意検討を重ねた結果、エチレン−酢酸ビニル共重合体ケン化物５〜６０重量％、ダイマー酸ポリアミド５〜３０重量％およびエチレンと極性基含有ビニル化合物との共重合体１０〜９０重量％からなる樹脂組成物をガラス用中間膜に用いた合わせガラスが、透明性、耐湿性、耐衝撃性などの合わせガラスに必要な基本特性を有し、さらに耐熱水性およびポリカーボネートやポリエチレンテレフタレートとガラスとの接着性について改良され、さらに、エチレン−酢酸ビニル共重合体ケン化物５〜６０重量％、ダイマー酸ポリアミド５〜３０重量％およびエチレンと極性基含有ビニル化合物との共重合体１０〜８９重量％、ロジン系樹脂または炭化水素系樹脂から選ばれる少なくとも１種の樹脂１〜２０重量％からなる樹脂組成物をガラス用中間膜に用いた合わせガラスにおいては、得られる合わせガラスの透明性が向上し、さらに長期間の保存中におけるガラス板と中間膜の接着性の低下を防止して、長期保存性が向上することを見出し、本発明に至ったものである。
【００２２】
以下に本発明を詳細に説明する。
本発明における樹脂組成物中のエチレン−酢酸ビニル共重合体ケン化物は、５〜６０重量％であり、１０〜５０重量％が好ましい。エチレン−酢酸ビニル共重合体ケン化物が５重量％未満であると、得られる樹脂の透明度や樹脂とガラスとの接着性が充分でなく、逆に６０重量％を超えると合わせガラスにした場合の耐衝撃性、耐貫通性が低下する傾向がある。
【００２３】
本発明に用いられる樹脂組成物にエチレン−酢酸ビニル共重合体ケン化物は、一般的に市販されているものが用いられ、好ましくは酢酸ビニル含有量が２０〜７０重量％のエチレン−酢酸ビニル共重合体を公知の方法でケン化したものが用いられる。当該エチレン−酢酸ビニル共重合体ケン化物のケン化率は４０％以上のものが好ましく用いられる。ケン化物の溶融流動性（ＭＩ）に特に制限はないが、０.１〜５００ｇ／１０分（１９０℃）が好ましい範囲である。本発明における樹脂組成物に用いられるエチレン−酢酸ビニル共重合体ケン化物の具体例としては、例えば、田岡化学社製のテクノリンクＲ−１００、Ｒ−４００、Ｋ−４３１、Ｋ−１３１、ＤＲ−５５、東ソー社製のメルセンＨ−６０５１、Ｈ−６８２０、Ｈ−９０５１、Ｈ−６８２２Ｘ、武田薬品社製のデュミランＤ−２１９、Ｃ２２８０、Ｃ１５５０、Ｅ−２２２等が挙げられる。
【００２４】
本発明における樹脂組成物に用いられるダイマー酸ポリアミドは、５〜３０重量％であり、１０〜２０重量％が好ましい。ダイマー酸ポリアミドが５重量％未満であると、樹脂とガラスとの接着性が充分でなく、逆に３０重量％を超えると得られる樹脂の透明度が低下する傾向がある。
【００２５】
本発明における樹脂組成物に用いられるダイマー酸ポリアミドは、一般に市販されているいわゆるダイマー酸とジアミンとの縮合体が用いられ、好ましくはアミン価が３〜３０、軟化点が９０℃以上、粘度が３００ｃｐｓ（２００℃）以上のものが用いられる。
【００２６】
本発明における樹脂組成物に用いられるダイマー酸ポリアミドの具体例としては、例えば、富士化成工業社製のトーマイド３９０、５００、５３５、５６０、１３１０、１３９６、ＴＸＣ２３２Ｃ、三和化学工業社製のサンマイド１５−Ｋ５、ＨＴ−１４０ＰＫ−２０、ハリマ化成社製のニューマイド９４５、２１５２、３００８、ヘンケルジャパン社製のマクロメルト６０３０、６２１２、６２３９、６８５８、ＪＰ１９６等が挙げられる。
【００２７】
本発明における樹脂組成物に用いられるエチレンと極性基含有ビニル化合物との共重合体は、１０〜９０重量％であり、３０〜８０重量％が好ましい。
【００２８】
本発明における樹脂組成物に用いられるエチレンと極性基含有ビニル化合物との共重合体は、一般に市販されているものが用いられる。本発明に用いられるエチレンと極性基含有ビニル化合物との共重合体としては、エチレンとアクリル酸メチル、アクリル酸エチル、アクリル酸ブチル、メタクリル酸メチル、メタクリル酸エチル、メタクリル酸ブチル等のアクリル酸エステル類、アクリル酸、メタクリル酸等のアクリル酸類または酢酸ビニル等との共重合体が挙げられる。エチレンと極性基含有ビニル化合物との共重合体中の極性基含有ビニル化合物の含有量は、特に制限はないが、３〜５０重量％が好ましい含有量である。エチレンと極性基含有ビニル化合物との共重合体の具体例としては、例えば、エクソン社製のオプテマＴＣ−０２０、ＴＣ−１１０、日本ポリオレフィン社製のレクスパールＲＢ５１２０、住友化学工業社製のアクリフトＷＤ３０６−１、ＷＤ３０１、スミテートＫＡ−１０、ＫＡ−３１、ＭＢ−１１、ＲＢ−１１、Ｄ−３０２１、三井デュポン社製のニュークレルＮ１５２５、ＡＮ４２１４Ｃ、三井ポリケミカル社製のエバフレックス４０ＬＸ等が挙げられる。
【００２９】
また、本発明における樹脂組成物には必要に応じて、ロジン系樹脂または炭化水素系樹脂が配合される。  このロジン系樹脂または炭化水素系樹脂は、得られる合わせガラスの透明性を向上させ、さらに長期間の保存中におけるガラス板と中間膜の接着性の低下を防止して、長期保存性を確保する。特に石油系樹脂のような炭化水素系樹脂は、上記長期保存性とともに、長期間の使用中においてビード（押縁）中の可塑剤による端面部におけるガラス板と中間膜の接着性の低下を抑制し、長期耐可塑剤性を改善する。  ロジン系樹脂または炭化水素系樹脂から選ばれる少なくとも１種の配合量が２０重量％より高すぎると、共重合体への分散性が悪くなり、得られる中間膜や合わせガラスの透明性が低下する傾向がある。
【００３０】
上記炭化水素系樹脂としては、長期耐可塑剤性の改善の点から、石油系樹脂が好ましい。また、長期の耐候性を良好なものとするためには、好ましくは８８重量％以上、より好ましくは９５重量％以上の水添率を有する水添石油系樹脂が用いられる。
【００３１】
上記ロジン系樹脂としては、ロジン（ウッドロジン、ガムロジン、トール油ロジンなど）、重合ロジン、水添ロジン、ロジンエステル、水添ロジンエステルなどが用いられる。
【００３２】
石油系樹脂としては、脂肪族系石油樹脂、芳香族系石油樹脂、脂環族系石油樹脂、共重合系石油樹脂、水添石油樹脂、純モノマー系石油樹脂などが挙げられる。詳しくは、脂肪族（Ｃ5 ）系石油樹脂、芳香族（Ｃ9 ）系石油樹脂、脂環族（水添（Ｃ9））系石油樹脂、Ｃ5 −Ｃ9 共重合系石油樹脂およびスチレン系オリゴマーなどの純モノマー系石油樹脂などが用いられる。クマロンインデン樹脂、クマロン樹脂、テルペン樹脂、α−メチルスチレン重合体、ビニルトルエン重合体、α−メチルスチレン・ビニルトルエン共重合体なども使用できる。
【００３３】
ロジン系樹脂または炭化水素系樹脂は、単独で用いても、２以上の組み合わせで用いてもよい。
【００３４】
さらに本発明の樹脂組成物には、樹脂の劣化を防止する目的で、必要に応じてヒンダードアミン系安定剤、紫外線吸収剤などが添加されてもよい。
【００３５】
本発明の樹脂組成物に必要に応じて用いるヒンダードアミン系安定剤の含有割合は、エチレン−酢酸ビニル共重合体ケン化物５〜６０重量％、ダイマー酸ポリアミド５〜３０重量％およびエチレンと極性基含有ビニル化合物との共重合体１０〜９０重量％からなる樹脂組成物１００重量部に対して、通常、０．０５〜２．５重量部、好ましくは０．２〜１．５重量部である。また、本発明の樹脂組成物に必要に応じて用いる紫外線吸収剤の含有割合は、通常、０.０５〜１．５重量部、好ましくは０．１〜０．８重量部である。
【００３６】
本発明の樹脂組成物に必要に応じて用いられるヒンダードアミン系安定剤としては、一般に市販されているものが用いられ、例えば、三共化学社製 のＳａｎｏｌ ＬＳ−７７０、共同薬品社製のバイオソーブ０４、チバガイギー社製のＣｈｉｍａｓｓｏｒｂ９４４ＬＤ、Ｔｉｎｕｖｉｎ６２２ＬＤ、Ｔｉｎｕｖｉｎ１４４、旭電化社製のアデカスタブＬＡ−５７、ＬＡ−６２、ＬＡ−８２等が挙げられる。
【００３７】
上記紫外線吸収剤としては、一般に市販されているものが用いられ、例えば、サリチル酸系では八代製薬製のザロールＰ、共同薬品社製のバイオソーブ９０、ベンゾフェノン系では三共化成社製のジスライザーＯ、ジスライザーＥ、湘南化学社製のＡＳＬ２３、ＡＳＬ４０、ベンゾトリアゾール系では共同薬品社製のバイオソーブ５２０、バイオソーブ５８０、白石カルシュウム製のシーソーブ７０１、シーソーブ７０６等が挙げられる。
【００３８】
さらに本発明の樹脂組成物には、樹脂の劣化を防止する目的で、必要に応じて、熱安定剤、酸化防止剤などが添加されてもよい。
【００３９】
上記熱安定剤としては、例えば、ステアリン酸カルシウム石鹸、ジアルカノール脂肪族第三級アミンなどが挙げられ、上記酸化防止剤としては、ｔ−ブチルヒドロキシトルエン（ＢＨＴ）、テトラキス［メチレン−３−（３'，５'−ｔ−ブチル−４−ヒドロキシフェニル）プロピオネート］（共同薬品社製「ＳＯＮＧＮＯＸ１０１０」）などが挙げられる。
【００４０】
本発明における樹脂組成物には接着強度をさらに高めるために、必要に応じて、無水ポリカルボン酸およびポリカルボン酸誘導体をさらに含有させる事が出来る。無水ポリカルボン酸の具体例としては、無水トリメリット酸、無水ピロメリット酸等が挙げられ、無水ポリカルボン酸誘導体の具体例としては前記無水ポリカルボン酸と（ポリ）エチレングリコールとのジエステル等が挙げられ、さらに具体的には、例えば、新日本理化社製のリカシッドＴＭＥＧ-Ｓ、リカシッドＴＭＥＧ-１００、リカシッドＴＭＥＧ−２００等が挙げられる。また該無水ポリカルボン酸およびポリカルボン酸誘導体の好ましい使用量は、通常、エチレン−酢酸ビニル共重合体ケン化物５〜６０重量％、ダイマー酸ポリアミド５〜３０重量％およびエチレンと極性基含有ビニル化合物との共重合体１０〜９０重量％からなる樹脂組成物１００重量部に対して、通常、０．０５〜５．０重量部である。
【発明の効果】
【００４１】
エチレン−酢酸ビニル共重合体ケン化物５〜６０重量％、ダイマー酸ポリアミド５〜３０重量％およびエチレンと極性基含有ビニル化合物との共重合体１０〜９０重量％からなる樹脂組成物より得られる熱硬化性樹脂は、合わせガラスに用いた場合、透明性、耐湿性、耐候性、耐衝撃性、接着性など一般的に合わせガラスに必要な基本特性を有し、かつ、耐熱水性およびポリカーボネートやポリエチレンテレフタレート等の合成樹脂板とガラス板との接着性が著しく改良される。
【００４２】
以下に実施例及び比較例を挙げて本発明をより具体的に説明するが、本発明はその要旨を超えない限り、以下の実施例に限定されるものではない。
【実施例１】
【００４３】
テクノリンクＫ−４００（エチレン−酢酸ビニル共重合体ケン化物（ＭＩ：２ｇ／１０分(１９０℃)；田岡化学社製）１０重量％、マクロメルト６２４０（ダイマー酸ポリアミド（ヘンケルジャパン社製））１０重量％、ニュクレル１５２５（エチレンとメタクリル酸メチルとの共重合体；三井デュポンポリケミカル社製）８０重量％からなる樹脂組成物
をブラベンダー社製プラスチコーダーを用いて１５０℃、５０回転／分、１０分間、溶融混練し、樹脂組成物Ａ（ｍｐ；９６℃）を得た。
【実施例２】
【００４４】
テクノリンクＫ−４００；１０重量％、マクロメルト６２４０；１０重量％、ニュクレル１５２５；８０重量％からなる樹脂組成物１００重量部に、バイオソーブ０４（ヒンダードアミン系安定剤；共同薬品社製）を０．４重量部、バイオソーブ５８０（紫外線吸収剤；共同薬品社製）を０．２重量部加えたものについて、実施例１と同条件で溶融混練し、樹脂組成物Ｂ（ｍｐ；９６℃）を得た。
【実施例３】
【００４５】
テクノリンクＫ−４００；２０重量％、マクロメルト６２４０；２０重量％、ニュクレル１５２５；６０重量％からなる樹脂組成物１００重量部に、バイオソーブ０４（ヒンダードアミン系安定剤；共同薬品社製）を０．４重量部、バイオソーブ５８０（紫外線吸収剤；共同薬品社製）を０．２重量部加えたものについて、実施例１と同条件で溶融混練し、樹脂組成物Ｃ（ｍｐ；９７℃）を得た。
【実施例４】
【００４６】
テクノリンクＫ−４００；３０重量％、マクロメルト６２４０；１０重量％、ニュクレル１２１４；６０重量％からなる樹脂組成物１００重量部に、バイオソーブ０４（ヒンダードアミン系安定剤；共同薬品社製）を０．４重量部、バイオソーブ５８０（紫外線吸収剤；共同薬品社製）を０．２重量部加えたものについて、実施例１と同条件で溶融混練し、樹脂組成物Ｄ（ｍｐ；９７℃）を得た。
【実施例５】
【００４７】
テクノリンクＫ−４００；３０重量％、マクロメルト６２４０；１０重量％、ニュクレル１２１４；５０重量％、エスコレッツ２４１Ｂ；１０重量％（水添石油樹脂；トーネックス製）からなる樹脂組成物１００重量部に、バイオソーブ０４（ヒンダードアミン系安定剤；共同薬品社製）を０．４重量部、バイオソーブ５８０（紫外線吸収剤；共同薬品社製）を０．２重量部加えたものについて、実施例１と同条件で溶融混練し、樹脂組成物Ｅ（ｍｐ；９７℃）を得た。
【００４８】
（比較例１）
エチレン−酢酸ビニル共重合体ケン化物 テクノリンクＫ−４００、５０重量％、ニュクレル１５２５、５０重量％からなる樹脂組成物１００重量部に、リカシッドＴＭＥＧを０．５重量部加えたものについて、実施例１と同様に溶融混練し、樹脂組成物Ｆを得た。
【００４９】
（比較例２）
エチレン−酢酸ビニル共重合体  ウルトラセン７５１（東ソー製）、１００重量部に透明改質剤としてジベンジリデンソルビトール、０.３重量部、シランカップリング剤としてＮ−（２−アミノエチル）−３−アミノプロピルメチルジメトキシシラン、０.０５重量部、石油樹脂のアルコンＰ−１１５、７重量部、紫外線吸収剤として２、２−ジヒドロキシ−４、４'−ジメトキシベンゾフェノン、０.２重量部加えたものについて、実施例１と同様に溶融混練し、ホットメルト接着剤組成物Ｇを得た。
【００５０】
（合わせガラスの作成）
実施例１〜５および比較例１〜２によって得られたホットメルト接着剤組成物を、それぞれ熱プレスで厚さ約２００μｍのシートに成形した。次に得られたシートをガラス板（ＪＩＳＲ３２０２  日本エンジニアリングテストサービス製  ２ｍｍＸ９０ｍｍＸ９０ｍｍ）に挟み、このサンドイッチ体をシリコンシートで挟んでヒートプレス（１２０℃Ｘ５分）にてホットメルトフィルムを溶融圧着させ、合わせガラスを製作した。
【００５１】
こうして得られた合わせガラスについて、下記の方法で、透明性試験、接着性試験、煮沸試験を行った。その結果を表に示す。
透明性試験
合わせガラスについて、直読ヘイズメーター（スガ試験機製）を用い、全光線透過率（％）及びヘイズ（曇価）（％）を測定した。
接着性試験
上記中間膜を下記の被着体での接着を行い、剥離試験によりその剥離強度を測定した。
ポリエチレンテレフタレート（ＰＥＴ）／強化ガラス
ポリカーボネート／強化ガラス
ＰＥＴ・・・東洋紡製Ａ−７３００  表面処理済み  ０.１Ｘ２５Ｘ１５０ｍｍ
ポリカーボネート・・・エンジニアリングテストサービス製  ０.１Ｘ２５Ｘ１５０ｍｍ
強化ガラス・・・エンジニアリングテストサービス製  ３Ｘ２５Ｘ１００ｍｍ
（接着条件）
各被着体に前記中間膜を挟み、さらに両端をクリップで挟んで約０.０３ＭＰａで圧締し、熱風循環式オーブン内１２０℃Ｘ１５分間維持後、自然冷却した。
（剥離試験）
上記の方法により接着した被着体の１８０°剥離強度を測定した。（単位  Ｎ／２５ｍｍ）剥離試験での引張速度及び測定温度は次の通りである。
引張速度＝５０ｍｍ／ｍｉｎ
測定温度＝２５℃
（煮沸試験）
合わせガラスを沸騰水中に２時間放置した後、剥離の有無および外観の変化を観察した。
上記試験の結果を表１および表２に示す。
【００５２】
【表１】
2005179113.tif 000002
【００５３】
【表２】
2005179113.tif 000003
【００５４】
これらの結果から、この発明による合わせガラス用中間膜は、ポリエチレンテレフタレートやポリカーボネートなどの合成樹脂板とガラス板に対して良好な接着性能を示すことが判る。また、煮沸試験においても外観の変化がなく、そのため合わせガラスの端縁部を露出させた状態で長期間使用しても合わせガラスの端縁からの吸湿が小さく、端縁部の中間膜の白化や界面剥離などの外観不良が生じる恐れがないので、車両のサイド窓ガラスとして最適に使用できることがわかる。